(57)【要約】【課題】優れた耐衝撃性を有し、読み書きエラーの発生頻度が少ないＨＤＤ用ガラス基板およびＨＤＤ用ガラス基板の製造方法を提供することを目的とする。【解決手段】中心孔を形成する内周端面に圧縮応力層とイオン交換層とを有し、主表面及び外周端面にイオン交換層を有さないことを特徴とするＨＤＤ用ガラス基板とする。中心孔を有する円盤状のガラス基板前駆体を用いたＨＤＤ用ガラス基板の製造方法であって、化学強化工程によって前記ガラス基板前駆体の全表面に厚みの合計が５０〜２００μｍである圧縮応力層とイオン交換層とを形成した後、外径研磨工程によって前記ガラス基板前駆体の外周端面に形成されたイオン交換層を除去し、研削工程及び／又は研磨工程によって前記ガラス基板前駆体の主表面に形成されたイオン交換層を除去することを特徴とするＨＤＤ用ガラス基板の製造方法を用いる。【選択図】図１
2013077353.tif 000002
【特許請求の範囲】
【請求項１】
中心孔を形成する内周端面に圧縮応力層とイオン交換層とを有し、
主表面及び外周端面にイオン交換層を有さないことを特徴とするＨＤＤ用ガラス基板。
【請求項２】
前記内周端面が有する圧縮応力層とイオン交換層との厚みの合計が５０〜２００μｍであることを特徴とする請求項１に記載のＨＤＤ用ガラス基板。
【請求項３】
中心孔を有する円盤状のガラス基板前駆体を用いたＨＤＤ用ガラス基板の製造方法であって、
化学強化工程によって前記ガラス基板前駆体の全表面に厚みの合計が５０〜２００μｍである圧縮応力層とイオン交換層とを形成した後、
外径研磨工程によって前記ガラス基板前駆体の外周端面に形成されたイオン交換層を除去し、
研削工程及び／又は研磨工程によって前記ガラス基板前駆体の主表面に形成されたイオン交換層を除去することを特徴とする請求項１又は２に記載のＨＤＤ用ガラス基板の製造方法。
【請求項４】
前記ガラス基板前駆体の組成として、質量％で、
ＳｉＯ２：５６〜６８％、
Ｌｉ２Ｏ：１．８〜４．２％、
Ｎａ２Ｏ：６．０〜１２．０質量％、
Ｋ２Ｏ：０．１〜０．５質量％
の各ガラス成分を含有することを特徴とする請求項３に記載のＨＤＤ用ガラス基板の製造方法。
【発明の詳細な説明】
【技術分野】
【０００１】
本発明は、ＨＤＤ用ガラス基板及びその製造方法に関する。
【背景技術】
【０００２】
磁気情報記録装置は、磁気、光、及び光磁気等を利用することによって、情報を情報記録媒体に記録させるものである。その代表的なものとしては、例えば、ハードディスクドライブ（以下、ＨＤＤという。）装置等が挙げられる。ＨＤＤ装置は、基板上に記録層を形成した情報記録媒体としての磁気ディスクに対して、磁気ヘッドによって磁気的に情報を記録する装置である。このような磁気情報記録媒体の基材、いわゆるサブストレートしては、ガラス基板が好適に用いられている。
【０００３】
また、ＨＤＤ装置は記録密度が向上していることにより、そのハードディスクに使用されるガラス基板に対する強度や平滑性に優れたものが要求されてきている。そして、近年においては、ＨＤＤ用ガラス基板をＨＤＤ装置に搭載して使用した場合に、高温高湿環境下による過酷な状況において読み取りエラーが生じないものが要求されている。
【０００４】
ここでガラス基板の強度を向上させる方法として、化学強化と呼ばれる、ガラス基板中に存在するアルカリイオンをよりイオン半径の大きなアルカリイオンにイオン交換して圧縮応力層を形成する方法が知られている。例えば特許文献１には、前記化学強化によって形成された圧縮応力層が、ガラス基板主表面の平坦性の低下の原因となっているため、化学強化処理後のガラス基板の主表面を研磨して圧縮応力層の一部を除去する磁気ディスク用ガラス基板の製造方法が開示されている。
【０００５】
また、特許文献２には、主表面に形成された圧縮応力層が、内周端面及び外周端面の方に形成された圧縮応力層よりも厚い情報記録媒体用ガラス基板が開示されている。
【０００６】
しかしながら、これらのガラス基板に磁性体を製膜し、ＨＤＤ装置に搭載した場合、読み書きエラーの発生が多く、改善の余地があった。
【先行技術文献】
【特許文献】
【０００７】
【特許文献１】特開２０１１−１５４７７３号公報
【特許文献２】国際公開第２００８／０４７６０９号公報
【発明の概要】
【発明が解決しようとする課題】
【０００８】
上記化学強化処理によってイオン交換を行ったガラス基板は、強度が増す半面、その表面に不安定な部分が表れる。そのため、ガラス基板表面から交換されたイオンが溶出しやすい状態となるが、ガラス基板をＨＤＤ装置に搭載する場合にはその主表面に対して磁性体を製膜することから、ガラス基板の主表面からはイオンは溶出しにくい。しかしながら、ガラス基板の外周端面には製膜がなされないため、主表面への製膜後に熱処理が行われるとガラス基板の外端からイオンが溶出してしまう。そして、外周端面から溶出したイオンはドライブ内に浮遊し、メディアの上に付着するため読み書きエラーの原因となってしまう。このような読み書きエラーは、特に高温高湿環境下で使用されることの多い車載用のＨＤＤ（カーナビ等）において多発しており、問題となっていた。
【０００９】
そこで、ある一定の強度を有するガラス基板とするために深い圧縮応力層を内周端部に有し、なおかつイオン溶出のない圧縮応力層を外周端部に形成しているガラス基板が必要となる。
【００１０】
本発明は、このような従来の問題に鑑みてなされたものであり、優れた耐衝撃性を有し、かつ、ＨＤＤ装置に搭載された場合にイオン溶出による読み書きエラーの発生頻度が少ないＨＤＤ用ガラス基板およびＨＤＤ用ガラス基板の製造方法を提供することを目的とする。
【課題を解決するための手段】
【００１１】
前記課題を解決するために、本発明者らは鋭意検討を行った結果、下記構成によって優れた耐衝撃性を有し、かつ、ＨＤＤ装置に搭載された場合に読み書きエラーの発生頻度が少ないＨＤＤ用ガラス基板を得られることを見出し、本発明を完成するに至った。
【００１２】
すなわち、本発明のＨＤＤ用ガラス基板は、中心孔を形成する内周端面に圧縮応力層とイオン交換層とを有し、主表面及び外周端面にイオン交換層を有さないことを特徴とする。
【００１３】
また、前記ＨＤＤ用ガラス基板において、前記内周端面が有する圧縮応力層とイオン交換層との厚みの合計が５０〜２００μｍであることが好適である。
【００１４】
また、前記ＨＤＤ用ガラス基板の製造方法において、中心孔を有する円盤状のガラス基板前駆体を用いたＨＤＤ用ガラス基板の製造方法であって、化学強化工程によって前記ガラス基板前駆体の全表面に厚みの合計が５０〜２００μｍである圧縮応力層とイオン交換層とを形成した後、外径研磨工程によって前記ガラス基板前駆体の外周端面に形成されたイオン交換層を除去し、研削工程及び／又は研磨工程によって前記ガラス基板前駆体の主表面に形成されたイオン交換層を除去することが好適である。
【００１５】
また、前記ＨＤＤ用ガラス基板の製造方法において、前記ガラス基板前駆体の組成として、質量％で、ＳｉＯ２：５６〜６８％、Ｌｉ２Ｏ：１．８〜４．２％、Ｎａ２Ｏ：６．０〜１２．０質量％、Ｋ２Ｏ：０．１〜０．５質量％の各ガラス成分を含有することが好適である。
【発明の効果】
【００１６】
本発明によれば、優れた耐衝撃性を有し、かつ、ＨＤＤ装置に搭載された場合に読み書きエラーの発生頻度が少ないＨＤＤ用ガラス基板及びＨＤＤ用ガラス基板の製造方法を提供することができる。
【図面の簡単な説明】
【００１７】
【図１】ＨＤＤ用ガラス基板の製造における工程を説明する製造工程図である。
【図２】ガラス基板前駆体の全体構成を示す図である。
【図３】ＨＤＤ用ガラス基板の製造方法の各工程段階におけるＨＤＤ用ガラス基板の断面図である。
【図４】ＨＤＤ用ガラス基板の表主表面の上に磁性膜を備えている磁気記録媒体の例を示す図である。
【発明を実施するための形態】
【００１８】
以下、本発明に係る実施形態について説明するが、本発明は、これらに限定されるものではない。
【００１９】
＜ＨＤＤ用ガラス基板＞
本実施形態に係るＨＤＤ用ガラス基板は、中心孔を形成する内周端面に圧縮応力層とイオン交換層とを有し、主表面及び外周端面にイオン交換層を有さないことを特徴とする。
【００２０】
ここで、前記イオン交換層とは、磁気ディスク用ガラス基板の表層に存在していたアルカリイオンの一部が、化学強化処理液中のアルカリイオンと交換されて形成された層をいう。すなわち、イオン交換は、磁気ディスク用ガラス基板を化学強化処理液に浸漬することにより行われるため、イオン交換層の厚みと、イオン交換層の深さとは一致する。
【００２１】
イオン交換層の厚みは、たとえばエネルギー分散型Ｘ線分析装置（ＸＭＡＸ８０、株式会社堀場製作所製）等を使用して、割断した磁気ディスク用ガラス基板の表層（主面）より１μｍごとにおけるカリウムとナトリウムの質量濃度を測定し、カリウム量が元の組成に含まれているカリウム量よりも２倍以上の質量濃度である深さをイオン交換層の厚みとして算出する方法を採用することができる。
【００２２】
また、前記圧縮応力層とは、上記イオン交換層が形成された結果、ＨＤＤ用ガラス基板の表層において圧縮応力が発生し、該ガラス基板の強度が向上された層をいう。
【００２３】
圧縮応力層の厚みは、たとえばポーラリメーター（ＳＦ−ＩＩＣ、神港精機株式会社製）を使用して、割断したガラス基板を屈折率マッチングオイルに浸漬し、直線偏光を透過させてガラス内部応力による偏光の位相変化をアナライザー（検光子）回転角より測定し（セナルモン法）、アナライザーを回転して、透過光が最も暗くなる角度（位相差）を検出することにより算出することができる。圧縮応力値は、同装置で光弾性定数、光路長結果より算出することができる。
【００２４】
本発明のＨＤＤ用ガラス基板の内周端面は圧縮応力層とイオン交換層とを有している。これらは、後述する本発明のＨＤＤ用ガラス基板の製造方法における化学強化工程において形成されたものである。
【００２５】
また、前記圧縮応力層とイオン交換層の厚みの合計は５０〜２００μｍであることが好ましく、８０〜１２０μｍであることがより好ましい。この厚みの合計が５０μｍより薄い場合、ＨＤＤ用ガラス基板の耐衝撃性が劣る場合がある。また、２００μｍより厚い場合、内周端面の形状が悪化する場合がある。内周端面の形状が悪化すると、ドライブに組み込んだ際に局所的に負荷がかかってしまい、その場合ガラス基板に割れが発生してしまう。
【００２６】
また本発明のＨＤＤ用ガラス基板の主表面は、イオン交換層を有さない。これは後述する本発明の製造方法における研削工程及び／又は研磨工程において該イオン交換層が除去されるためである。また、主表面は圧縮応力層を有していても有していなくてもよく、圧縮応力層を有さない場合、研削工程及び／又は研磨工程によって該圧縮応力層は全て除去されていることを意味する。
【００２７】
そして本発明のＨＤＤ用ガラス基板の外周端面もイオン交換層を有さない。これは、後述する本発明の製造方法における外径研磨工程において、外周端面に形成されたイオン交換層が除去されるためである。なお、外周端面は、ガラス基板の耐衝撃性の面から、圧縮応力層を有していることが好ましい。
【００２８】
したがって、本発明のＨＤＤ用ガラス基板の主表面、特に外周端面はイオン交換層を有していないため、磁気ディスク装置に搭載された場合に使用時にイオン溶出による後発エラーの発生頻度が少ない磁気ディスク用ガラス基板を提供することができる。また、内周端面及び外周端面には圧縮応力層を有しているため、優れた耐衝撃性を有する。
【００２９】
なお、本発明のＨＤＤ用ガラス基板の素材としては、たとえば、二酸化ケイ素、酸化ナトリウム、酸化カルシウムを主成分としたソーダライムガラス；二酸化ケイ素、酸化アルミニウム、Ｒ２Ｏ（Ｒ＝Ｋ、Ｎａ、Ｌｉ）を主成分としたアルミノシリケートガラス；ボロシリケートガラス；酸化リチウム−二酸化ケイ素系ガラス；酸化リチウム−酸化アルミニウム−二酸化ケイ素系ガラス；Ｒ’Ｏ−酸化アルミニウム−二酸化ケイ素系ガラス（Ｒ’＝Ｍｇ、Ｃａ、Ｓｒ、Ｂａ）を使用することができ、これらガラス材料に酸化ジルコニウムや酸化チタン等を添加したものであってもよい。
【００３０】
ここで、ＨＤＤ用ガラス基板に形成されたイオン交換層からのイオンの溶出は、骨格成分であるＳｉＯ２の含有量と、溶出する各イオンの含有量に大きく影響される。
【００３１】
特にＳｉはガラスの網目構造を形成する重要な元素成分であり、本発明のＨＤＤ用ガラス基板の化学的耐久性に寄与している。そのため、ガラス基板中におけるＳｉの含有量が少なすぎると化学的耐久性が悪化する傾向があり、磁気ディスク装置に搭載して使用する際にイオン溶出が多くなる傾向がある。一方、Ｓｉの含有量が多すぎる場合、ガラス素材の溶融温度が高くなるため加工性が劣る傾向があるとともに、優れた化学的耐久性を有することとなるため、後述する化学強化工程においてイオン交換がされにくい傾向がある。
【００３２】
また、Ｌｉは後述する化学強化工程において、イオン交換されるイオン種である。そのため、ガラス基板中にＬｉの含有量が多い場合、化学強化後のナトリウムイオンやカリウムイオンの溶出量が増加する傾向がある。一方、Ｌｉはイオン交換されるイオン種であるため、ガラス基板の強度にも大きく影響する。すなわち、Ｌｉの含有量が少なすぎる場合、Ｌｉがイオン交換されにくいことからガラス基板に圧縮応力層を十分に形成できない傾向がある。
【００３３】
Ｎａについても、化学強化工程においてイオン交換されるイオン種であり、かつ、イオン交換するイオン種でもある。そのため、Ｎａの含有量が多い場合、化学強化後のカリウムイオンの溶出量が増加する傾向がある。一方、Ｎａの含有量が少なすぎる場合、十分な圧縮応力層をガラス基板に形成できない傾向がある。
【００３４】
Ｋは、化学強化工程においてイオン交換されるイオン種である。そのため、Ｋの含有量が多い場合、化学強化後のナトリウムイオンの溶出量が増加する傾向がある。一方、Ｋの含有量が少なすぎる場合、ガラス素材の溶融性が悪化する傾向がある。
【００３５】
以上により、ＨＤＤ用ガラス基板を構成する素材の組成として、質量％で、ＳｉＯ２：５６〜６８％、Ｌｉ２Ｏ：１．８〜４．２％、Ｎａ２Ｏ：６．０〜１２．０質量％、Ｋ２Ｏ：０．１〜０．５質量％の各ガラス成分を含有することが好ましい。このような組成のガラス素材であれば、ＨＤＤ用ガラス基板の製造工程において、加工性に優れ、化学強化工程において十分に圧縮応力層を形成しやすく、さらに、耐衝撃性やイオンの溶出低減効果に優れたＨＤＤ用ガラス基板を提供することができる。
【００３６】
＜ＨＤＤ用ガラス基板の製造方法＞
本実施形態に係るＨＤＤ用ガラス基板の製造方法は、中心孔を有する円盤状のガラス基板前駆体を用いたＨＤＤ用ガラス基板の製造方法であって、化学強化工程によって前記ガラス基板前駆体の全表面に厚みの合計が５０〜２００μｍである圧縮応力層とイオン交換層とを形成した後、外径研磨工程によって前記ガラス基板前駆体の外周端面に形成されたイオン交換層を除去し、研削工程及び／又は研磨工程によって前記ガラス基板前駆体の主表面に形成されたイオン交換層を除去することを特徴とする。
【００３７】
本発明のＨＤＤ用ガラス基板を製造するための工程は、例えば、図１の（Ａ）及び（Ｂ）に示されるように、化学強化工程の後に外径研磨工程、研削工程及び／又は研磨工程を採用すればよい。なお、研削工程は２工程にすると表面粗さ等の面において好ましいことから、それぞれ第１研削工程、第２研削工程とに分けられている。また、研磨工程についても平滑性等の面において２工程とすることが好ましく、それぞれ第１研磨工程、第２研磨工程とに分けられている。
【００３８】
また、本発明のＨＤＤガラス基板の主表面及び外周端面におけるイオン交換層が除去されているのであれば、工程の順序は特に限定されず、例えば第１研削工程と第２研削工程との間に化学強化工程を有するものであってもよい。また、研磨工程によって付着した研磨材を除去する洗浄工程や、ガラス基板前駆体の外周端面および内周端面の面取り加工を行う内・外径精密加工等を有していてもよい。
【００３９】
以上の製造方法によって得られたＨＤＤ用ガラス基板に対して磁性膜を形成することによって、磁気記録媒体が得られＨＤＤに搭載される。
【００４０】
図２は、円盤加工工程後のガラス基板前駆体１の全体構成を示している。図２に示すように、ガラス基板前駆体１は、中心孔５が形成されたドーナツ状の円板形状をしている。１０ｔは外周端面、２０ｔは内周端面、７ａは表主表面、７ｂは裏主表面を示している。
【００４１】
図３（ａ）は、図２のガラス基板前駆体１をＩＩ−ＩＩ線に沿った断面を示した図であり、図３（ａ）は、図１の円盤加工工程（ａ）後のガラス基板前駆体に相当する。
【００４２】
次に、内・外径精密加工工程によって内径及び外径の角部が研削され、ガラス基板前駆体１に対して、いわゆる面取りが施され、ガラス基板を得る（図３（ｂ））。該面取りが施されたガラス基板は、内径研磨工程、続いて表面全体に化学強化工程が施される。この化学強化工程によって圧縮応力層が形成され、その外側にはイオン交換層が形成される（図３（ｃ））。化学強化工程をガラス基板の表面全体に施すと、該圧縮応力層によってガラス基板に対して均一に強度を付与することができる。
【００４３】
一般のＨＤＤ用ガラス基板は、化学強化工程前に内径研磨工程と外径研磨工程とを採用しているため、外端部と内端部にイオン交換層が存在している。そして、化学強化工程後のガラス基板主表面のみに研磨工程が行われている。
【００４４】
近年５００ＧＢ／Ｐ以上の高密度化されたハードディスクが多用されており、さらに高温高湿環境下において使用された場合においてはイオン溶出による読み書きエラーが多発してしまう。つまり、ＨＤＤ搭載時に製膜されない外周端面にイオン交換層が残存しているため、その後の熱処理において外周端面からイオンが溶出する。そして、外周端面から溶出したイオンはドライブ内に浮遊し、メディアの上に付着するため読み書きエラーの原因となってしまう。
【００４５】
以上のような問題を回避するため、前記化学強化工程の後に外径研磨工程を行うことによって外周端面に形成されたイオン交換層を除去する（図３（ｄ））。また、外周端面のイオン交換層を除去したガラス基板に対して、最終的に主表面のイオン交換層を除去するために、主表面のイオン交換層を研削及び／又は研磨する工程によって除去する（図３（ｅ））。
【００４６】
上記外径研磨工程と、上記研削及び／又は研磨する工程は、最終的にガラス基板の外周端面又は主表面のイオン交換層が除去されていればよいことから、どちらが先に行われてもよい。
【００４７】
以上のように、化学強化工程後に外径研磨工程を備え、さらに研削及び／又は研磨工程を備えることで、外周端面及び主表面に形成されたイオン交換層を除去することができる。その結果、化学強化工程によって形成された圧縮応力層によって優れた耐衝撃性を付与しつつ、外周端面に形成されたイオン交換層を除去することでイオン溶出を低減することができる。
【００４８】
以下、上述の各製造工程について順を追って詳述する。
【００４９】
＜円盤加工工程＞
前記円盤加工工程は、所定の組成のガラス素材を溶融、プレス成形し板状に成形したガラス基板から、図２に示すように、内周及び外周が同心円となるように、中心部に貫通孔５が形成された円盤状のガラス基板前駆体１に加工する工程である。
【００５０】
（ガラス溶融工程）
まず、ガラス溶融工程として、ガラス素材を溶融する。ガラス基板の材料としては、上述したガラス素材を用いることができる。
【００５１】
（プレス工程）
次に、プレス工程として、溶融ガラスを下型に流し込み、上型によってプレス成形して円板状のガラス基板前駆体を得る。なお、円板状のガラス基板前駆体は、プレス成形によらず、例えばダウンドロー法やフロート法で形成したシートガラスを研削砥石で切り出して作製してもよい。
【００５２】
ガラス基板の大きさに限定はない。例えば、外径が２．５インチ、１．８インチ、１インチ、０．８インチなど種々の大きさのガラス基板がある。また、ガラス基板の厚みにも限定はなく、２ｍｍ、１ｍｍ、０．６３ｍｍなど種々の厚みのガラス基板がある。
【００５３】
（コアリング加工工程）
プレス成形したガラス基板前駆体は、コアリング加工工程で、中心部に穴を開ける。穴開けは、カッター部にダイヤモンド砥石等を備えたコアドリル等で研削することで中心部に穴を開ける。
【００５４】
＜内・外径精密加工工程＞
次に、内・外径径精加工工程として、ガラス基板前駆体の外周端面および内周端面の角部を、例えば鼓状のダイヤモンド等の研削砥石により研削して内・外径加工し、ガラス基板を作製する。
【００５５】
＜内径研磨工程＞
内・外径精密加工工程を終えたガラス基板を複数積み重ねて積層し、その状態で内周面の研磨加工を、端面研磨機を用いて研磨する。
【００５６】
＜化学強化工程＞
化学強化工程としてガラス基板表面に圧縮応力層とイオン交換層とをこの順に形成させる。具体的には、ガラス基板を化学強化処理液に浸漬させる方法等が挙げられる。該方法によって、ガラス基板の表面、例えば、ガラス基板表面から５μｍの領域に圧縮応力層を形成することができる。また、該圧縮応力層のうち、外側に前記イオン交換層を形成することができる。そして、圧縮応力層を形成することで耐衝撃性、耐振動性及び耐熱性等を向上させることができる。
【００５７】
つまり、加熱された化学強化処理液にガラス基板を浸漬させることによって、ガラス基板に含まれるリチウムイオンやナトリウムイオン等のアルカリ金属イオンをそれよりイオン半径の大きなカリウムイオン等のアルカリ金属イオンに置換するイオン交換法によって行われる。イオン半径の違いによって生じる歪みにより、イオン交換された領域に圧縮応力が発生し、ガラス基板の表面が強化される。
【００５８】
化学強化工程の処理液に使用した塩は公知のものを使用することができる。塩としては硝酸塩、炭酸塩、硫酸塩などがあげられる。またイオン交換されるイオンとしてはナトリウムやカリウムなどである。その中で硝酸カリウムが最も良い。硝酸カリウムは融点が低いので扱いやすく、かつカリウムイオンの交換によりばらつきなくイオン交換ができる。
【００５９】
化学強化工程は、加熱された化学強化処理液にガラス基板を浸漬することによってガラス基板に含まれるリチウムイオン、ナトリウムイオン等のアルカリ金属イオンをそれよりイオン半径の大きなカリウムイオン等のアルカリ金属イオンによって置換するイオン交換法によって行われる。イオン半径の違いによって生じる歪みより、イオン交換された領域に圧縮応力が発生し、ガラス基板の表面が強化される。
【００６０】
化学強化処理液は、上記の成分が融解する温度よりも高温になるように加熱される。一方、化学強化処理液の加熱温度が高すぎると、ガラス基板の温度が上がりすぎ、ガラス基板の変形を招く恐れがある。このため、化学強化処理液の加熱温度はガラス基板のガラス転移点（Ｔｇ）よりも低い温度が好ましく、ガラス転移点−５０℃よりも低い温度とすることが更に好ましい。
【００６１】
＜外径研磨工程＞
本発明の外径研磨工程によって、前記化学強化工程において形成されたガラス基板の外周端面におけるイオン交換層を除去することができる。また、ガラス基板の外周端面での塵等による汚染、ダメージ、又はキズ等の損傷も除去することができる。
【００６２】
外径研磨工程はガラス基板を複数積み重ねて積層し、その状態で外周端面の研磨加工を、端面研磨機や研磨ブラシを用いて研磨する。端面研磨機は、公知の装置を使用することができる。
【００６３】
この際、研磨砥粒としては、例えば、研磨材を含むスラリー（遊離砥粒）を用いることができる。研磨材は、粒径が１μｍ〜５μｍの酸化セリウムを使用し、水に分散させてスラリー状にして用いるのが好ましい。また、水と研磨材との混合比率は、概ね１：９〜３：７程度が好ましい。該研磨材は、遊離砥粒であることが好ましい。遊離砥粒を用いて研磨することで、ガラス基板の外周端面を効率的に鏡面化することができる。
【００６４】
このように、化学強化工程の後に外径研磨工程を行うことにより、ガラス基板の外周端面に形成されたイオン交換層を除去することができる。
【００６５】
外径研磨工程の取り代は、前記化学強化工程において形成されたイオン交換層の厚みによるが、５〜１００μｍであることが好ましい。上記取り代が５μｍより小さいとガラス基板の外周端面にイオン交換層が残ってしまう。また、１００μｍより大きいと圧縮応力層を多く削ってしまい、強度に劣るガラス基板となる場合がある。
【００６６】
また、外周端面の面粗さはＲｍａｘが２００〜４００ｎｍ、Ｒａが１０〜５０ｎｍであることが好ましく、これらの範囲を逸脱すると（Ｒａ及びＲｍａｘが高いと）イオン溶出が多くなる場合がある。また端面加工機ではこれ以上加工を行うことは困難である。ただし、一般的にはＲａ及びＲｍａｘは低いほど良い。
【００６７】
＜研削工程＞
本発明の研削工程によって、前記化学強化工程において形成されたガラス基板の主表面のイオン交換層を除去することができる。また、ガラス基板表面の大きなうねり、欠け、ひび等を除去することもできる。
【００６８】
上述のように、研削工程は第１研削工程および第２研削工程の２工程を有することが好ましい。そして、ガラス基板主表面のイオン交換層の除去は第１研削工程及び第２研削工程の両方で行ってもよく、第２研削工程のみで行ってもよく、後述する研磨工程で行ってもよい。つまり、工程順序として、前記化学強化工程の後に第１研削工程および第２研削工程を行ってもよく、第１研削工程と第２研削工程の間に化学強化工程を行ってもよく、第２研削工程の後に化学強化工程を行ってもよい。
【００６９】
（第１研削工程）
第１研削工程として、ガラス基板の両表面を研削加工し、ガラス基板の全体形状、すなわちガラス基板の平行度、平坦度および厚みを予備調整する。また、化学強化工程の後に第１研削工程を行う場合には、取り代が多いことから主表面のイオン交換層を概ね除去することができる。
【００７０】
また、第１研削工程において、固定砥粒を用いることが好ましい。固定砥粒を用いることで、主表面のイオン交換層を生産性良く取り除くことができる。
【００７１】
（第２研削工程）
第２研削工程として、前記第１研削工程の後にガラス基板の両表面を再び研削加工して、ガラス基板の平行度、平坦度および厚みを微調整する。なお、前記第１研削工程と第２研削工程との間に化学強化工程を行うと、第２研削工程によって主表面に形成されたイオン交換層を除去することができる。
【００７２】
第１及び第２研削工程にてガラス基板の表裏の表面を研削する機械として、両面研磨機と呼ばれる公知の研磨機を使用できる。両面研磨機は、互いに平行になるように上下に配置された円盤状の上定盤と下定盤とを備えており、互いに逆方向に回転する。この上下の定盤の対向するそれぞれの面にガラス基板の主表面を研削するための複数のダイヤモンドペレットが貼り付けられている。上下の定盤の間には、下定盤の外周に円環状に設けてあるインターナルギアと下定盤の回転軸の周囲に設けてあるサンギアとに結合して回転する複数のキャリアがある。このキャリアには、複数の穴が設けてあり、この穴にガラス基板をはめ込んで配置する。上下の定盤、インターナルギア及びサンギアは別駆動で動作することができる。
【００７３】
該両面研磨機の動作は、上下の定盤が互いに逆方向に回転し、ダイヤモンドペレットを介して定盤に挟まれているキャリアは、複数のガラス基板を保持した状態で、自転しながら定盤の回転中心に対して下定盤と同じ方向に公転する。このような動作している研磨機において、研削液を上定盤とガラス基板及び下定盤とガラス基板との間に供給することでガラス基板の研削を行うことができる。
【００７４】
この両面研磨機を使用する際、ガラス基板に加わる定盤の加重及び定盤の回転数を所望の研磨状態に応じて適宜調整する。第１及び第２研削工程における加重は、６０ｇ／ｃｍ２から１２０ｇ／ｃｍ２とするのが好ましい。また、定盤の回転数は、１０ｒｐｍから３０ｒｐｍ程度とし、上の定盤の回転数を下の定盤回転数より３０〜４０％程度遅くするのが好ましい。定盤による加重を大きくし、定盤の回転数を速くすると研磨量は多くなるが、加重を大きくしすぎると面粗さが良好とならず、また、回転数が速すぎると平坦度が良好とならない。また加重が小さく定盤の回転数が遅いと研削量が少なく製造効率が低くなる。
【００７５】
第２研削工程を終えた時点で、大きなうねり、欠け、ひび等の欠陥は除去され、ガラス基板の主表面の面粗さは、Ｒｍａｘが２〜４μｍ、Ｒａが０．２〜０．４μｍ程度とするのが好ましい。
【００７６】
なお、第１研削工程では、第２研削工程を効率よく行うことができるように大まかに大きなうねり、欠け、ひびを効率よく除去する。このため、第２研削工程で使用する粗さ＃１３００メッシュから＃１７００メッシュより粗い＃８００メッシュから＃１２００メッシュ程度のダイヤモンドペレットを使用するのが好ましい。第１研削工程が完了した時点での面粗さは、Ｒｍａｘが４〜８μｍ、Ｒａが０．４〜０．８μｍ程度とするのが好ましい。
【００７７】
また、ガラス基板を研削する方法として、上下の定盤の研削面にパッドを貼り付け、研削剤を含む研削液を供給して研削する方法を用いることもできる。研削剤としては、例えば、酸化セリウム、酸化ジルコニウム、酸化アルミニウム、酸化マンガン、コロイダルシリカ、ダイヤモンドなどが挙げられる。これらを水で分散化してスラリー状として使用する。パッドは硬質パッドと軟質パッドとに分けられるが、必要に応じて適宜選択して用いることができる。硬質パッドとしては、硬質ベロア、ウレタン発泡、ピッチ含有スウェード等を素材とするパッドが挙げられ、軟質パッドとしては、スウェードやベロア等を素材とするパッドが挙げられる。
【００７８】
なお、第１研削工程及び第２研削工程で使用する研磨機は、同一構成ではあるがそれぞれの工程専用に用意された別の研磨機を用いて研削加工を行うのが好ましい。これは、専用のダイヤモンドペレットを貼り付けているため交換が大掛かりな作業となり、また、研磨条件を再設定する等の煩雑な作業が必要となり、製造効率が低下するためである。
【００７９】
＜研磨工程＞
本発明の研磨工程によって、ガラス基板の主表面を精密に仕上げる工程であり、具体的には主表面の面粗さをさらに小さくする工程である。
【００８０】
本発明の研磨工程によって、前記研削工程によって大きなうねりなどが除去されたガラス基板の主表面をさらに精密に仕上げることができる。また、前記研削工程によってイオン交換層が除去されなかった場合、つまり化学強化工程が前記研削工程の後に行われた場合には、この研磨工程によってガラス基板の主表面のイオン交換層を除去することができる。
【００８１】
本研磨工程は、第１研磨工程および第２研磨工程の２工程を有することが好ましいが、前記研削工程によってイオン交換層が除去されなかった場合、化学強化工程の後に第１研磨工程を行うことが好ましい。第２研磨工程による研磨量は非常に小さいため、イオン交換層を完全に除去できない場合があるからである。
【００８２】
（第１研磨工程）
第１研磨工程では、前記化学強化工程が研削工程後に行われた場合は、イオン交換層の除去を行う。そして、第２研磨工程で最終的に必要とされる面粗さを効率よく得ることができるように、面粗さを向上させるとともに最終的に本発明の形状を効率よく得ることができる研磨を行う。
【００８３】
第１研磨工程による取り代は１０〜３０μｍとするのが好ましい。１０μｍ未満では、キズや欠陥を十分に除去ができず、残存したイオン交換層を除去できない場合がある。また３０μｍを超える場合は、面粗さをＲｍａｘが２〜６０ｎｍ、Ｒａが０．２〜０．４ｎｍの範囲とすることができるが、必要以上に研磨を行うことになり製造効率が低下する場合がある。
【００８４】
研磨の方法は、研削工程で使用したダイヤモンドペレットと研削液に代えて、パッドと研磨液を使用する以外は第１及び２研削工程で使用した研磨機と同一の構成の研磨機を使用する。
【００８５】
パッドは硬度Ａで８０から９０程度の硬質パッドで例えば発泡ウレタンを使用するのが好ましい。パッドの硬度が研磨による発熱により柔らかくなると研磨面の形状変化が大きくなるため硬質パッドを用いるのが好ましい。研磨材は、粒径が０．６μｍから２．５μｍの酸化セリウムを使用し、水に分散させてスラリー状にして用いるのが好ましい。水と研磨材との混合比率は、概ね１：９〜３：７程度が好ましい。該研磨材は、遊離砥粒であることが好ましい。遊離砥粒を用いて主表面を研磨することで、ガラス基板の主表面の平滑性を向上させることができる。
【００８６】
定盤によるガラス基板への加重は、９０ｇ／ｃｍ２から１１０ｇ／ｃｍ２とするのが好ましい。定盤によるガラス基板への加重は、外周端部の形状に大きく影響する。加重を大きくしていくと、外周端部の内側が下がり外側に向かって上がる傾向を示す。また、加重を小さくしていくと、外周端部は平面に近くなるとともに面ダレが大きくなる傾向を示す。こうした傾向を観察しながら加重を決めることができる。
【００８７】
また、面粗さを向上させるために、定盤の回転数を２５ｒｐｍから５０ｒｐｍとし、上の定盤の回転数を下の定盤回転数より３０％から４０％遅くするのが好ましい。
【００８８】
（第２研磨工程）
第２研磨工程は、第１研磨工程後のガラス基板の表面を更に精密に研磨する工程である。また第１研磨工程のみでガラス基板主表面のイオン交換層を除去する場合は、仮に該第１研磨工程で除去しきれなかった残存イオン交換層があっても、それを第２研磨工程で完全に除去することができる。
【００８９】
この第２研磨工程における取り代は０．３〜３μｍとするのが好ましい。研磨量をこの範囲とすると、表面に発生した微小な荒れやうねり、これまでの工程で生じた微小な傷痕といった微小な欠陥を効率良く除去することができる。しかし、第２研磨工程における取り代が０．３μｍより小さいと、第１研磨工程での傷が残存する場合があり、３μｍより大きいと端面形状が崩れる場合がある。
【００９０】
このように、第２研磨工程による取り代は非常に小さいため、この第２研磨工程のみをもって主表面のイオン交換層を除去することは好ましくない。したがって、化学強化工程を第１研磨工程と第２研磨工程の間に行うことは好ましくない。
【００９１】
第２研磨工程で使用するパッドは、第１研磨工程で使用するパッドより柔らかい硬度６５から８０（Ａｓｋｅｒ−Ｃ）程度の軟質パッドで、例えば発泡ウレタンやスウェードを使用するのが好ましい。研磨材としては、第１研磨工程と同様の酸化セリウム等を用いることができるが、ガラス基板の表面をより滑らかにするため、粒径がより細かくバラツキが少ない研磨材を用いるのが好ましい。粒径の平均粒子径が４０ｎｍから７０ｎｍの研磨材を水に分散させてスラリー状にして研磨液として用い、水と研磨材との混合比率は、１：９〜３：７程度が好ましい。
【００９２】
定盤によるガラス基板への加重は、９０ｇ／ｃｍ２から１１０ｇ／ｃｍ２が好ましい。定盤によるガラス基板への加重は、第１研磨工程と同様に外周端部の形状に大きく影響するが、研磨速度が遅いため第１研磨工程ほど効率的に形状を変化させることはできない。加重の加減による外周端部の形状の変化は、第１研磨工程と同様であり、加重を大きくしていくと、外周端部の内側が下がり外側に向かって上がる傾向を示す。また、加重を小さくしていくと、外周端部は平面に近くなるとともに面ダレが大きくなる傾向を示す。外周端部の形状を得るために、こうした傾向を観察しながら加重を決めることができる。定盤の回転数を１５ｒｐｍから３５ｒｐｍとし、上定盤の回転数を下定盤の回転数より３０％から４０％遅くするのが好ましい。
【００９３】
上記の様に第２研磨工程をおこなった後のガラス基板主表面の面粗さは、Ｒｍａｘが２〜６ｎｍ、Ｒａが０．２〜０．４ｎｍの範囲とすることができる。
【００９４】
＜洗浄工程＞
前記洗浄工程は、前記研磨工程が施されたガラス基板を洗浄する工程である。
【００９５】
前記粗研磨工程による粗研磨後のガラス基板は、洗浄工程によって洗浄することが好ましい。洗浄工程としては、特に限定されない。具体的には、例えば、以下のような洗浄工程が挙げられる。
【００９６】
まず、ｐＨ１３以上のアルカリ洗剤を用いて、ガラス基板の洗浄を行い、ガラス基板にリンスを行う。次に、ｐＨ１以下の酸系洗剤を用いて、ガラス基板の洗浄を行い、ガラス基板にリンスを行う。また、各洗浄の後にリンス槽を用いることが好ましい。これらの洗剤には、場合によって界面活性剤、分散材、キレート剤、還元材などを添加しても良い。また、各洗浄槽には、超音波を印加し、それぞれの洗剤には脱気水を使用することが好ましい。そして、最後に、ガラス基板を取り出し、純水でリンスを行い、ＩＰＡ乾燥させる。
【００９７】
また、この粗研磨後のガラス基板の洗浄は、ガラス基板表面の酸化セリウム量が０．１２５ｎｇ／ｃｍ２以下となるように行なわれる。ガラス基板表面の酸化セリウム量が多すぎると、ガラス基板の平坦度を良好にできない傾向がある。
【００９８】
＜検査工程＞
検査工程は、前記工程において得られたガラス基板のキズ、割れ、異物の付着等の有無を目視にて検査する工程である。なお、目視でキズ等が判別できない場合には、光学表面アナライザー（例えば、ＫＬＡ−ＴＥＮＣＯＬ社製の「ＯＳＡ６１００」）を用いて検査を行う。
【００９９】
検査工程で良品と判断されたガラス基板は、異物等が表面に付着しないように、清浄な環境の中で、ガラス基板収納カセットに収納され、真空パックされた後、ＨＤＤ用ガラス基板として出荷される。
【実施例】
【０１００】
以下に実施例を挙げて本発明を具体的に説明するが、本発明はこれらに限定されるものではない。
【０１０１】
〈実施例１〉
＜円盤加工工程＞
（ガラス溶融工程、プレス成型工程）
ガラス素材として、ガラス素材１（組成は表１参照）を用い、溶融したガラス素材をプレス成形して、外径が約６６ｍｍの円板状のブランクスを作製した。ブランクスの厚みは１．０５ｍｍとした。
【０１０２】
【表１】
2013077353.tif 000003
【０１０３】
（コアリング加工工程）
円筒状のダイヤモンド砥石を備えたコアドリルを用いてブランクスの中心部に直径が２０．５ｍｍの円形の孔（中心孔）を開けた。
【０１０４】
＜内・外径精密加工工程＞
次に、鼓状のダイヤモンド砥石を用いて、ブランクスの外周端面および内周端面を外径６５ｍｍ、内径２０ｍｍに内・外径加工を行った。続いて、上記円盤加工工程後のガラス基板の外周端面および内周端面を、内外周加工機（ＴＫＶ−１、舘野機械製作所製）により研削した。
【０１０５】
＜内径研磨工程＞
次に、上記ガラス基板の内周端面を、端面研磨機を用いて研磨加工した。
【０１０６】
＜化学強化工程＞
硝酸ナトリウム５４％、硝酸カリウム４６％混合した強化塩を４８０℃にて溶融し、前記ガラス基板を４時間浸漬させた。ガラス基板に形成された圧縮応力層の厚みは１５０μｍであり、そのうちイオン交換層の厚みは２０μｍであった。
【０１０７】
圧縮応力層の厚みの測定は、ポーラリメーター（ＳＦ−ＩＩＣ、神港精機株式会社製）を用いて行った。また、イオン交換層の厚みは、エネルギー分散型Ｘ線分析装置（ＸＭＡＸ８０、株式会社堀場製作所製）等を使用して、割断したガラス基板の表層（主面）より１μｍごとにおけるカリウムとナトリウムの質量濃度を測定し、カリウム量が元の組成に含まれているカリウム量よりも２倍以上の質量濃度である深さをイオン交換層の厚みとして算出した。
【０１０８】
＜外径研磨工程＞
前記化学強化工程後のガラス基板の外周端面を、端面研磨機（ＢＲＫ−０２、舘野機械製作所社製）を用いて研磨加工した。
【０１０９】
＜研削行程＞
（第１研削工程）
両面研磨機を使用して、主表面の平坦度が１０μｍとなるよう、３５μｍの取り代で主表面を研削した。平坦度は、平坦度測定装置（ＦＴ−１７、ＮＩＤＥＫ社製）で測定した。
【０１１０】
（第２研削工程）
次に、前記ガラス基板の両表面を再び研削加工し、ガラス基板の平坦度が３μｍとなるように、５０μｍの取り代で主表面を研削した。
【０１１１】
＜研磨行程＞
（第１研磨工程）
前記研削工程後のガラス基板の両面を、上記の研削工程で用いた両面研磨機と同じものを用い、研磨液として酸化セリウムを用いて４０μｍの取り代で主表面を研磨した。
【０１１２】
（第２研磨工程）
さらに、研削液として上記酸化セリウムの代わりに粒径２０ｎｍのコロイダルシリカを用いて研磨を行い、ガラス基板の主表面の粗さを仕上げた。取り代は２μｍであった。
【０１１３】
＜洗浄工程＞
前記第２研磨工程を行ったガラス基板をスクラブ洗浄した。洗浄液として、ＫＯＨとＮａＯＨとを質量比で１：１に混合したものを超純水（ＤＩ水）で希釈し、洗浄能力を高めるために非イオン界面活性剤を添加して得られた液体を用いた。洗浄液の供給は、スプレー噴霧によって行った。スクラブ洗浄後、ガラス基板の表面に残る洗浄液を除去するために、水リンス洗浄工程を超音波槽で２分間行い、ＩＰＡ洗浄工程を超音波槽で２分間行い、最後に、ＩＰＡ蒸気によりガラス基板の表面を乾燥させた。
【０１１４】
〈実施例２〉
化学強化工程において、硝酸ナトリウム５４％、硝酸カリウム４６％混合した強化塩を４３０℃にて溶融し、前記ガラス基板を１時間浸漬させ、ガラス基板に形成された圧縮応力層の厚みを５０μｍとし、イオン交換層の厚みを５μｍとしたこと以外は実施例１と同様の製造工程にて実施例２のガラス基板を作製した。
【０１１５】
〈実施例３〉
化学強化工程において、硝酸ナトリウム５４％、硝酸カリウム４６％混合した強化塩を５５０℃にて溶融し、前記ガラス基板を５時間浸漬させ、ガラス基板に形成された圧縮応力層の厚みを２００μｍとし、イオン交換層の厚みを２２μｍとしたこと以外は実施例１と同様の製造工程にて実施例３のガラス基板を作製した。
【０１１６】
〈実施例４〉
ガラス素材として、表１のガラス素材２を用いたこと以外は、実施例１と同様の製造工程にて実施例４のガラス基板を作製した。
【０１１７】
〈実施例５〉
ガラス素材として、表１のガラス素材３を用いたこと以外は、実施例１と同様の製造工程にて実施例５のガラス基板を作製した。
【０１１８】
〈実施例６〉
化学強化工程において、硝酸ナトリウム５４％、硝酸カリウム４６％混合した強化塩を３８０℃にて溶融し、前記ガラス基板を１時間浸漬させ、ガラス基板に形成された圧縮応力層の厚みを４０μｍとし、イオン交換層の厚みを４μｍとしたこと以外は実施例１と同様の製造工程にて実施例６のガラス基板を作製した。
【０１１９】
〈実施例７〉
化学強化工程において、硝酸ナトリウム５４％、硝酸カリウム４６％混合した強化塩を４５０℃にて溶融し、前記ガラス基板を４時間浸漬させ、ガラス基板に形成された圧縮応力層の厚みを１００μｍとし、イオン交換層の厚みを２０μｍとした後に、外周研磨工程にて外端面での応力層を全て取り除いたこと以外は実施例１と同様の製造工程にて実施例７のガラス基板を作製した。
【０１２０】
〈比較例１〉
実施例１の製造工程において、外径研磨工程を化学強化工程の前に行ったこと以外は実施例１と同様の製造工程及び条件にて比較例１のガラス基板を作製した。
【０１２１】
〈比較例２〉
実施例１の製造工程において、化学強化工程を第２研磨工程後に行ったこと以外は実施例１と同様の製造工程及び条件にて比較例２のガラス基板を作製した。
【０１２２】
〈比較例３〉
実施例１の製造工程において、内径研磨工程を化学強化工程の後に行ったこと以外は実施例１と同様の製造工程及び条件にて比較例３のガラス基板を作製した。
【０１２３】
（イオン溶出量評価）
各実施例および比較例で作製したガラス基板を、温度１５０℃、湿度８０％環境下にて２００時間曝した後、３０ｍＬの純水に３０分間浸漬させ、その浸漬させた液体に含まれるアルカリイオンの量を下記の条件にてイオンクロマトグラフィにて測定した。
【０１２４】
・イオンクロマトグラフィの測定条件
装置名：ダイオネクス社製ＩＣ２１００
使用カラム：ＣＳ１２Ａ
使用溶離液：メタンスルホン酸
【０１２５】
（落下衝撃耐性試験）
各基板を製膜後、ハードディスクドライブに組み込み、耐衝撃性試験を行った。この割れ試験は、基板をドライブに組み込んで落下させてそれぞれ荷重を変更しながらテストを行い、基板が割れなかった荷重の設定値を測定し、その値を以下のように評価した。
【０１２６】
◎：１２００Ｇ以上
○：１１００Ｇ以上１２００Ｇ未満
×：１１００Ｇ未満
【０１２７】
実施例１〜７および比較例１〜３の試験結果を表２に示す。
【０１２８】
【表２】
2013077353.tif 000004
【０１２９】
表２の結果から明らかなように、実施例１〜７は外径研磨工程を化学強化工程後に行ったことにより、外周端面に形成されたイオン交換層を除去することができたため、イオンの溶出を抑制することができた。さらに、ガラス素材の組成をＳｉＯ２：５６〜６８％、Ｌｉ２Ｏ：１．８〜４．２％、Ｎａ２Ｏ：６．０〜１２．０質量％、Ｋ２Ｏ：０．１〜０．５質量％とした実施例１〜４については実施例５に比べてイオンの溶出を抑制することができ、かつ落下衝撃耐性についてもより優れた結果となった。
【０１３０】
また、外周端面のイオン交換層は除去されてはいるが、内周端面の圧縮応力層の厚みをやや小さくした実施例６や、外周端面の圧縮応力層の厚みを全て除去した実施例７についても、落下衝撃耐性については実施例１〜４ほどの結果は得られなかったもののイオン溶出については問題のない結果となった。
【０１３１】
一方で、外周端面におけるイオン交換層を除去しなかった比較例１〜３については、実施例１〜７に比べてイオン溶出量が多い結果となった。これは上述したように、外周端面には成膜が行われないことから、当該面に残存したイオン交換層からイオンが溶出したものと考えられる。特に、内周端面におけるイオン交換層及び圧縮応力層を削った比較例３については、落下衝撃耐性についても評価に劣る結果となった。
【符号の説明】
【０１３２】
１  ガラス基板前駆体
２  磁性膜
５  内孔
７ａ  表主表面
７ｂ  裏主表面
１０ｔ  外周端面
２０ｔ  内周端面
Ｄ  磁気ディスク
【図１】
2013077353.tif 000005
【図２】
2013077353.tif 000006
【図３】
2013077353.tif 000007
【図４】
2013077353.tif 000008